(57)【特許請求の範囲】
【請求項１】
体積で１〜４０部の磁性粒子、体積で１〜約３０部の少なくとも１種類の界面活性剤、体積で１０〜約９８部の有機分散媒、そして、前記組成の耐酸化性を改善するための添加剤として、体積で０．０１〜約２５部の表面改質剤から成り、上記表面改質剤は、化学式  Ｒ1 n ＳｉＲ2 4-nで表され、ここで、Ｒ1の部分は、１〜３個の炭素原子のアルコキシから成るグループから選ばれる加水分解できる基を意味し、Ｒ2 は１〜１０個の炭素原子を持つアルキル基を意味し、ｎは、１、２、または３である磁性流体組成。
【請求項２】
上記表面改質剤は、イソブチルトリメトキシシランであることを特徴とする請求項１の磁性流体組成。
【請求項３】
上記磁性粒子は、前記組成の体積で４０％までの濃度から成ることを特徴とする請求項１の磁性流体組成。
【請求項４】
上記界面活性剤は、陽イオン界面活性剤、陰イオン界面活性剤及び非イオン界面活性剤から成る分類から選ばれ、少なくとも１５０の分子量を有することを特徴とする請求項１の磁性流体組成。
【請求項５】
上記界面活性剤は、前記組成の体積で３０％までの濃度から成ることを特徴とする請求項１の磁性流体組成。
【請求項６】
上記分散媒は、少なくとも１種類の界面活性剤と両立する有機分子であり、前記組成の体積で１０から約９８％の間の濃度から成ることを特徴とする請求項１の磁性流体組成。
【請求項７】
多数の磁性粒子、少なくとも１種類の界面活性剤、有機分散媒、そして組成の耐酸化性を改善するための添加剤としての表面改質剤から成る改善された化学的に安定な磁性流体を作製する工程で、その工程は、次の（１）〜（３）ステップから成る。
（１）少なくとも１種類の陽イオン、陰イオンまたは非イオン界面活性剤を含む溶媒ベース磁性流体を作製する、ここでその界面活性剤は、両立性のある溶剤中に粒子を分散するために、その液体中の磁性粒子の表面に結合されている。
（２）前記組成の化学的酸化を改善するために低分子量の表面改質剤を加えるが、ここで、前記表面改質剤は、化学式  Ｒ1 n ＳｉＲ2 4-nで表され、ここで、Ｒ1の部分は、１〜３個の炭素原子のアルコキシから成るグループから選ばれる加水分解できる基を意味し、Ｒ2 は１〜１０個の炭素原子を持つアルキル基を意味し、ｎは、１、２、または３である。
（３）そして、高分子量の有機分散媒を加え、分散溶剤を蒸発し、分散媒中に磁性粒子を分散させるため、混合物の温度を上げることにより、分散溶剤を蒸発する。
【発明の詳細な説明】
【０００１】
【発明の属する技術分野】
本発明は、化学的に安定な磁性流体組成とその様な組成の作製方法に関する。
【０００２】
【従来の技術】
一般的には“フェローフルイド”と呼ばれ、技術的な応用に用いられる磁性流体は、粒径が３０から１５０オングストロームの範囲で分散媒中に分散された、磁性超微粒子の分散液である。
【０００３】
磁性粒子は、典型的には、界面活性剤または分散剤で覆われている。磁性流体を用いた産業上の応用の大半は、磁性粒子として、酸化鉄を混合している。磁性流体の応用上、最も適切な酸化鉄は、マグネタイト（Ｆｅ3 Ｏ4 ）またはγ酸化鉄（Ｆｅ2 Ｏ3 ）の様なフェライト類である。フェライト類や第二酸化鉄は、磁性流体に多くの物理的・化学的性質を提供するが、この中でも最も重要な性質は、飽和磁化、粘度、磁気的な安定性そして系全体の化学的安定性である。磁性流体組成中の磁性粒子の量は、体積で４０％まで上げることができる。
【０００４】
界面活性剤は、二つの主な機能を有する。第一には、ファンデアワールス力と磁気的な作用による吸引力に打ち勝つために、磁性粒子間に、永久的な距離を確実にすることであり、第二には、分散媒や取り巻く環境の化学物質と両立する様な化学組成を覆われた粒子の表面の層に提供することである。今日用いられている磁性流体のほとんどは、磁性粒子の周りに、一、二、または三層に配列される、１から３種類の界面活性剤を有する。磁性流体のための界面活性剤は、炭素または炭素−酸素鎖の様な少なくとも１６の原子の鎖長と、一端に官能基グループを持つ長鎖分子である。その官能基は、陽イオン性、陰イオン性または非イオン性でありうる。その官能基は、化学的結合、物理的な力、または、その両方の組み合わせにより、酸化物（磁性粒子）の表面の層に吸着し、その界面活性剤の鎖または尾は、粒子間に永久的な距離と、分散媒との両立性を提供する。すべての実践的な目的に対し、磁性流体中の界面活性剤の量は、体積で３０％まで上げることができる。
【０００５】
分散媒は、一般的に、極性または無極性の有機分子であり、分子量が５０００までの炭化水素（ポリαオレフィン、芳香族鎖式分子）、エステル類（ポリオールエステル類）、シリコーン、または、フッ素化分子及び他の特殊な構造の分子の様な様々な化学組成である。
【０００６】
粘度、蒸発速度、抵抗、そして取り巻く環境との両立性のような、分散媒の種類に関係する磁性流体の物理的・化学的性質がある。
【０００７】
磁性流体の製法に関する多くの特許があり、本発明に最も関連するものは、次の通りである。
【０００８】
米国特許第３，５３１，４１３号は、始めに磁性粒子は無極性溶剤に分散され、次いで、極性溶剤で磁性粒子が凝集させられることにより、磁性粒子は始めの溶剤から分離され、そして異なる溶剤に再分散される製法を述べている。
【０００９】
米国特許第３，９１７，５３８号は、分散剤を用い、水系分散媒中で、粗い磁性粒子を粉砕することからなる製法を述べている。粉砕工程により得られたその水を分散媒とした磁性流体は凝集させられ、磁性粒子が、水溶液から分離される。それから粒子は洗浄・乾燥され、第二の界面活性剤を用いて、有機系分散媒に再分散される。
【００１０】
米国特許第３，７００，５９５号は、油に溶解し、水には不溶の界面活性剤として、少なくとも１２の炭素鎖を持つカルボン酸、または、高分子量のポリイソブテンカルボン酸界面活性剤の利用について述べている。
【００１１】
米国特許第４，２８０，９１８号は、磁性コーティングにおける使用のための磁性分散液を作製するための製法を述べている。磁性粒子は、一様の物質、好ましくは、コロイド状シリカで覆われる。そのコーティングは磁性粒子の凝集を妨げる。磁性粒子の表面に正の静電荷を生み、負の静電荷を有するコロイド状シリカと混合するために、懸濁液のｐＨが酸により３〜６に調整される。二つの反対の電荷を帯びた粒子はくっつき合い、シリカ粒子は、不可逆的に磁性粒子に結合する。
【００１２】
米国特許第４，３１５，８２７号は、磁性粒子の表面と反応する一つの極性を有する官能基と、分散媒に溶解できるフェニル、ベンジル、またはフェノキシ基を含む尾の部分とを持つ界面活性剤を用い、ポリフェニルエーテル中に磁性粒子を分散することによる、安定な磁性流体組成の作製方法を述べている。
【００１３】
米国特許第４，３５６，０９８号は、分散媒である液状シリコーン油中の磁性超微粒子及び、磁性粒子の表面と化学的結合を形成する官能基と、安定な磁性流体組成を提供するために分散媒であるシリコーン油に可溶な尾の部分を含む、分散に必要な量のシリコーン油界面活性剤とからなる安定なシリコーン油磁性流体組成を作製する方法を述べている。界面活性剤の尾の部分は、シリコーン油に溶解できる様になるため、ケイ素・酸素鎖、またはシロキサンの多くの原子を有する。
【００１４】
米国特許第４，４３０，２３９号は、分散媒中の磁性超微粒子及び、極性を有する分散媒と両立する長鎖アルコールの燐酸エステルから成る分散に必要な量の分散剤とのコロイド状分散液から成る安定な磁性流体組成を述べている。
【００１５】
米国特許第４，５７６，７２５号は、平均粒径数百オングストロームの金属磁性粒子を、分散媒中に分散させることによる磁性流体を作製する方法を述べている。粒子は、分散媒中に、金属蒸気を凝縮する事により得られる。磁性流体中の金属磁性粒子は、急速に酸化される。金属粒子の酸化の過程は、磁性流体の初期特性を劇的に変化するであろう。
【００１６】
米国特許第４，５９９，１８４号は、界面活性剤で粒子を覆うことにより、金属蒸気の凝縮から得られる磁性金属粒子の酸化と磁気的な安定性を改善しようとする試みについて述べている。安定な磁性流体を得るために、安定な磁性流体を得ようとする他の工程と同じように、粒子は、界面活性剤で覆われなければならない。
【００１７】
米国特許第４，６０４，２２９号と第４，６８７，５９６号は、高分子量の陽イオン界面活性剤と極性を有する分散媒を用いた、安定な導電性磁性流体を作製するための方法を述べている。
【００１８】
米国特許第４，６０８，１８６号は、コバルト金属微粒子と、ポリグリセリン脂肪酸エステル、ソルビタン脂肪酸エステル及びその混合物から成るグループから選択される界面活性剤とからなる磁性流体について述べている。分散媒は、炭化水素である。組成は、酸化防止添加剤として、トコフェロールを含む。
【００１９】
米国特許第４，６２４，７９７号は、コバルト金属微粒子と、油溶性の陰イオン性スルホサクシネートと非イオン性ポリグリセリン脂肪酸エステルまたはポリエチレングリコールアルキルエーテルのグループから成るグループから選択される界面活性剤、そして低揮発性溶媒とからなる磁性流体について述べている。
【００２０】
２００オングストロームより小さい粒径で、界面活性剤により均一に覆われた金属磁性粒子は、極めて不安定で、急速に酸化される。今日、磁性金属粒子を用いたその様な磁性流体の商業的な応用は無い。この工程の主な欠点は、磁性粒子の酸化である。
【００２１】
米国特許第４，９３８，８８６号は、磁性粒子と、磁性粒子に吸着する化学式Ａ−Ｘ−Ｂの分散剤と、熱力学的にＡに対し良い溶媒である分散媒とからなる超常磁性流体について述べている。ここで、Ａは、ＯＨの末端を有し、エトキシレート化またはプロポキシレート化アルコール類と他のエトキシレート化された化合物から成るグループから選択される、非イオン界面活性剤前駆体から誘導され、Ｂは、分散剤を磁性粒子表面に吸着するカルボン酸類であり、Ｘは、ＡとＢ間の結合部である。
【００２２】
米国特許第５，０１３，４７１号は、粒子が１０〜２５の炭素原子鎖を持つ塩化シラン系界面活性剤で覆われている磁性流体について述べている。フッ素原子が、塩化シラン系界面活性剤の炭化水素鎖の炭素原子を置換し、フッ素系油が分散剤として用いられている。この工程では、その他の界面活性剤は用いられていない。この参考文献によれば、塩化シラン系界面活性剤は、粒子を分散するのに十分大きく、粒子間に十分な距離を提供することにより磁性流体のコロイド安定性を確実にしなければならない。
【００２３】
本発明の対象の一つは、例えば炭素原子数１〜１０で、その尾が大きな分子量の界面活性剤では覆われない自由の（露出した）表面を覆うため、存在する界面活性剤の間を進入することができる尾である様な、非常に低分子量のシラン系表面改質剤を用いることである。本発明によれば、そのシランは、そのものだけで磁性粒子を分散させることはできない。
【００２４】
米国特許第５，０６４，５５０号は、無極性炭化水素系分散媒から成る安定なコロイドである超常磁性流体について述べており、その磁性粒子は、少なくとも１９の炭素原子を含み、カルボキシル基の結合した鎖において、炭素と水素原子のみを含む有機酸、及び、有機酸とアミノ酸は分枝状、不飽和、またはその両方である様な脂肪酸でアクリル化されたアミノ酸から成るグループから選択される少なくとも一つの酸で覆われており、超常磁性流体の粘度を増加するため、無灰分ポリマーが用意される。
【００２５】
米国特許第５，０８５，７８９号は、基本的に、強磁性微粒子、分散媒としてアルキルナフタレン、そしてアルキルナフタレン構造からなる疎水基の部分を持つ界面活性剤から成る磁性流体組成について述べている。
【００２６】
米国特許第５，１２４，０６０号は、基本的に、有機溶媒、その有機溶媒に対し親和性を示す親油基で覆われた強磁性粒子、そしてフッ素系界面活性剤から成る磁性流体について述べている。
【００２７】
米国特許第５，１４３，６３７号は、有機溶媒中に分散した強磁性粒子、低分子量の分散剤、そして炭素数が２５から１５００の間の添加剤からなる磁性流体について記述している。低分子量の分散剤は、粒子を有機分散媒中に磁性粒子を分散するために用いられる。この参考文献の概要として、分散剤としてシランのようなカップリング剤を用いることに関する議論がある。しかしながら、カップリング剤は、分散剤として働くために、十分大きい分子量を持たなければならない。言及されるべきであるが、米国特許第５，１４３，６３７号には、添加剤としてあるいは分散剤としてでさえ、シランを用いることに関する特別な開示の請求項は無い。その磁性流体の熱安定性は、例えば、分子量２００００までの、ポリスチレン、ポリプロピレン、ポリブテンあるいはポリブタジエンポリマーのような高分子添加剤を加えることにより増加される。
【００２８】
米国特許第５，１４７，５７３号は、基本的に、超常磁性粒子、導電性有機金属化合物、非イオン、陰イオンあるいは陽イオン界面活性剤からなる分散剤、そして炭化水素系有機溶媒からなる導電性磁性粒子のコロイド状分散液を作製する方法について述べている。
【００２９】
米国特許第４，５５４，０８８号は、カップリング剤としてシランポリマーを用いる。そのカップリング剤は長い鎖状分子の両端に官能基を持つ特別なタイプの界面活性物質である。その分子の一端は、磁性粒子の表面の酸化物層に吸着し、分子のもう一端は、薬、抗体、酵素などの様な目的の用途に応じた特定の化合物に結合される。
【００３０】
米国特許第５，２４０，６２８号は、Ｎ−ポリアルキレンポリアミン置換アルケニルコハク酸イミドの水に不溶のまたはほとんど溶解しない有機溶剤溶液を、フェライト微粒子の水懸濁液に加え、生じた混合物を攪拌することによりエマルション化し、そして、Ｎ−ポリアルキレンポリアミン置換アルケニルコハク酸イミドをフェライト微粒子上に吸着せしめ、水と有機溶剤を蒸発してから、Ｎ−ポリアルキレンポリアミン置換アルケニルコハク酸イミド吸着したフェライト微粒子を、蒸気圧が２５℃で０．１ｍｍＨｇ以下の低蒸気圧ベース油中に分散させることから成る磁性流体を作製するための製法について述べている。
【００３１】
【発明が解決しようとする課題】
ここまで議論された特許の内、大きな界面活性剤によりまだ覆われていない磁性粒子表面を覆う試みはなかった。
【００３２】
現在の産業上の応用に用いられるためには、磁性流体は、二つの領域において安定性を示さなければならない。第一には、磁性粒子は高い磁場勾配の下で凝集し、残りのコロイド状部分から分離する傾向にあるため、非常に高い磁場勾配の下で、磁気的な安定性を有していなければならない。第二には、界面活性剤と有機の油状の分散媒の酸化に関し、化学的安定性を有していなければならない。すべての有機物の油は、遅かれ早かれ、時間の経過とともに、酸化過程を受け、それは、温度とともに増大し、また油の接触する取り巻く環境中の酸素濃度とともに増す。この酸化過程は、油がゲル化または固化する点までの油の粘度上昇を生ずる。また、分子が壊れ、その系からより早く蒸発するという異なった機構もある。このことは、酸素とか高温にさらされる化学的に安定なコロイドを確かなものにするために、最も重要な条件である。
【００３３】
【課題を解決するための手段】
長い尾を持った界面活性剤は、図１に見られるように、磁性粒子上に配置する。しかしながら、長い尾を持った界面活性剤は、磁性粒子の酸化できる全表面を完全には覆うことができない。
【００３４】
繰り返された実験は、有機物の油は、固体表面との接触、特に、酸化物との接触下で、より早く酸化を受けることを示した。油の寿命は、油を磁性微粒子と混ぜることにより、明らかに減少する。単純に計算すると、２００Ｇの飽和磁化の磁性流体１ｃｃは、１００オングストロームの磁性粒子を約１０16個含んでいる。この個数の粒子は、１ｃｃの磁性流体、あるいは０．７ｃｃの油（０．５５ｇ）当たり、約３０ｍ2 の酸化できる表面を提供する。この表面積は、酸化できる面積の表面が一様ではなくて、地形的に“山と谷”を有していたらもっと大きいであろう。理論的には、立体的な障害と幾何学により、界面活性剤は、８０から９０％の酸化できる粒子表面を被覆するだろう。非常に少量の油（０．５５ｇ）が接触する、３〜６ｍ2 の覆われていない酸化できる面積がある。この単純な計算は、油と界面活性剤の大部分の酸化の影響は、覆われていない磁性粒子表面による広大な酸化物表面に起因することを示している。
【００３５】
本発明は、磁性流体の作製で用いられる界面活性剤によっては覆われない部分を覆うために、表面改質剤を使用する。本発明は、存在する界面活性剤により覆われていない粒子の自由な表面を覆うために、存在する界面活性剤の尾の間を進入できるような、非常に低分子量で、分散剤ではない表面改質剤を必要とする。
【００３６】
表面改質剤は、磁性粒子表面に既に結びついている界面活性剤の尾の間を通って、その粒子の覆われていない酸化できる表面に進入できるよう、非常に低分子で大きさも小さくなければならず、その表面を吸着して覆わなければならないし、さらに、酸化に対しその表面を保護しなければならない。
【００３７】
本発明で用いられる表面改質剤は、分子の一端に１〜３の類似の官能基と、１〜１０原子の非常に短い尾とから成る。その表面改質剤は、アルキルアルコキシシランであって、次の化学式で表される。
Ｒ1 n ＳｉＲ2 4-nここで、Ｒ1の部分は、１〜３個の炭素原子のアルコキシから成るグループから選ばれる加水分解できる基を意味し、Ｒ2 は１〜１０個の炭素原子を持つアルキル基を意味し、ｎは、１、２、または３である。特に、イソブチルトリメトキシシランは、本発明で用いられる特に有効な表面処理剤であることがわかり、Ｒ1をメトキシ基、Ｒ2 をイソブチル基、ｎを３として、上記化学式で表される。シランによる自由な酸化できる表面への結合の機構は、表面改質剤のアルコキシの部分が、副産物としてアルコールを作りながら、無機の水酸基からのプロトンと反応し、ケイ素が、磁性粒子の表面層に存在する前述の水酸基からの酸素に結合すると考えられる。
【００３８】
表面との反応中、表面改質剤は、分子の約１／３が、この反応の副産物として除去されるため、さらに小さくなる。
【００３９】
磁性流体の化学的安定性を改善するためには、適切な量の酸化防止剤を添加する、良い組み合わせの界面活性剤と油を選択する、１００オングストロームに近い、実質的に均一な粒子径を有する等、いくつかの他の方法がある。すべてのこれら選択が、注意深く考慮されたにも関わらず、磁性流体の化学的な酸化に対する更なる改善が、イソブチルトリメトキシシランまたは磁性粒子を覆う同様の能力を持った他の小さな分子を添加することによって達成されるであろう。
【００４０】
【実施例】
（実施例１）
１３．０ｇの硫酸第一鉄７水和物と２４．０ｇの塩化第二鉄６水和物が、水に溶解され、全溶液量は水で７０ｃｃに調整された。３０ｃｃの２８％アンモニア水が塩鉄溶液に加えられ、Ｆｅ3 Ｏ4 粒子が沈殿した。
【００４１】
２．１ｇのオレイン酸と７０℃にあたためられた２７ｃｃの３％アンモニア水から成るオレイン酸溶液がまた用意された。オレイン酸溶液は、それからＦｅ3 Ｏ4 粒子の懸濁液に加えられ、粒子は、オレイン酸イオンで覆われ約１時間静置された。３０ｃｃのヘプタンがオレイン酸で覆われた粒子の懸濁液に注がれ、懸濁液全体は攪拌され、放置された。オレイン酸で覆われた粒子は、ヘプタン中に解膠し、ヘプタンを分散媒とした磁性流体が、２００ｃｃのビーカーに入れられた。
【００４２】
オレイン酸で覆われたマグネタイト粒子は、５０ｃｃのアセトンで凝集させられ、上澄み液は除去された。粒子は、５０ｃｃのアセトンで４回洗浄された。７５ｃｃの水と１５ｃｃの２８％アンモニア水が、ビーカーに加えられ、粒子は、例えば２６０ｒｐｍという穏やかな攪拌により懸濁された。
【００４３】
懸濁液は７０℃に昇温され、１１ｃｃのイソブチルトリメトキシシランが加えられ、懸濁液の温度は、約７５±５℃に３０分間保たれた。
【００４４】
懸濁液を冷却後、上澄みは除去され、粒子は、５０ｃｃのアセトンで５回洗浄された。
【００４５】
それから、洗浄された粒子は、ヘプタン中に分散され、２０ｃｃの１００℃で２ｃＳｔのポリαオレフィン油がヘプタンベース磁性流体に加えられ、ヘプタンは加熱により除去され、油ベース磁性流体の飽和磁化は、油の添加により、２００Ｇに調整された。
【００４６】
２００Ｇで２ｃＳｔ油ベースの磁性流体、試料＃１−１が得られた。２００Ｇで２ｃＳｔ油ベースのもう一つの磁性流体、試料＃１−２は、イソブチルトリメトキシシランが工程中に粒子に適用されなかったことを除き、試料＃１−１と同様の方法で得られた。
【００４７】
磁性流体試料＃１−１と＃１−２は、それぞれ、内径１２．９ｍｍ、外径１５．０ｍｍ、高さ１０ｍｍのガラス皿に入れられた。ガラス皿中の磁性流体の厚みは、３ｍｍであった。そのガラス皿は、ガラス皿がぴったりとおさまるような穴のあけられたアルミ板（１１０ｍｍ×１１０ｍｍ×１０ｍｍ）の穴に置かれた。そのアルミ板は、それから、制御された温度で、オーブンの中にあるアルミの塊（２２０ｍｍ×２２０ｍｍ×２０ｍｍ）の上に置かれた。試験は８０℃で行われ、その結果は、表１に示されている。
【００４８】
【表１】
0003983843.tif 000002
【００４９】
（実施例２）
オレイン酸で覆われイソブチルトリメトキシシラン処理されたヘプタンベース磁性流体が、実施例１で述べられたのと同じ方法で作製された。
【００５０】
７ｃｃのポリイソブテニルコハク酸イミドと１３ｃｃの１００℃で６ｃＳｔのポリαオレフィン油が、ヘプタンベース磁性流体に加えられ、ヘプタンは、加熱により除去され、油ベース磁性流体の飽和磁化は、油を加えることにより、２００Ｇに調整された。
【００５１】
２００Ｇで６ｃＳｔ油ベースの磁性流体、試料＃２−１が得られた。
【００５２】
２００Ｇで６ｃＳｔ油ベースのもう一つの磁性流体、試料＃２−２は、イソブチルトリメトキシシランが工程中に粒子に適用されなかったことを除き、試料＃２−１と同様の方法で作製された。
【００５３】
ゲル化時間試験が、実施例１で述べたのと同じ方法で実施されたが、試験温度は１５０℃に上げられた。表２がその試験結果を示している。
【００５４】
【表２】
0003983843.tif 000003
【００５５】
概要として、本発明は、体積で１〜４０部の磁性粒子、体積で１〜約３０部の少なくも１種類の界面活性剤、体積で１０〜約９８部の有機分散媒、そして、述べられた組成の化学的酸化を改善するための添加剤として体積で０．０１〜約２５部の表面処理剤からなる、化学的に安定な磁性流体組成に関する。ここに規定しているのは、磁性粒子、界面活性剤、有機分散媒、表面処理剤の体積の相互比率であり、これらの外に他の第３成分を添加することもある。
【００５６】
界面活性剤は、陽イオン界面活性剤、陰イオン界面活性剤、そして非イオン界面活性剤からなる界面活性剤類から選択され、少なくとも１５０の分子量をもち、分散媒は、その界面活性剤と両立性のある有機分子である。
【００５７】
この発明は、また、多くの磁性粒子、少なくとも１種類の界面活性剤、有機分散媒、そして述べられた組成の化学的酸化を改善するための添加剤として表面処理剤からなる改善された化学的に安定な磁性流体を作製するための製法を含み、その製法は、次のステップから成る。
【００５８】
少なくとも１種類の陽イオン、陰イオンまたは非イオン界面活性剤を含む溶媒ベース磁性流体を作製する。ここでその界面活性剤は、両立性のある溶剤中に粒子を分散するために、その液体中の磁性粒子の表面に結合されている。
【００５９】
界面活性剤により、事前に覆われていない磁性粒子の露出した表面を部分を覆うために低分子量の表面改質剤を添加する。前記表面処理剤はアルキルアルコキシシランであって、次の化学式で表わされる。
Ｒ1 n ＳｉＲ2 4-nここで、Ｒ1の部分は、１〜３個の炭素原子のアルコキシから成るグループから選ばれる加水分解できる基を意味し、Ｒ2 は１〜１０個の炭素原子を持つアルキル基を意味し、そしてｎは、１、２、または３である。そして、高分子量の有機分散媒を添加し、分散溶媒を蒸発し、分散媒中に磁性粒子を分散させるために、混合物の温度を上げることにより、分散溶媒を蒸発する。
【００６０】
【発明の効果】
この発明の磁性流体組成及びその製法によれば、磁性粒子において界面活性剤によっては覆われない部分を表面改質剤によって覆うようにしているので、異なった環境条件の下で、より良い磁性流体の化学的安定性を確かなものにすることができる。
【図面の簡単な説明】
【図１】長い尾を持った界面活性剤の吸着した磁性粒子を示す略図である。
【図１】
0003983843.tif 000004